(57)【特許請求の範囲】
【請求項１】
コークス炉の炭化室から乾留終了後のコークスを押出す際の押出力を推定するコークスの押出力推定方法であって、
予め計測した前記炭化室の炉壁の凹凸形状を示す多数の炉壁凹凸計測データを、主成分分析することにより算出した主成分の基底、または前記多数の炉壁凹凸計測データを独立成分分析することにより算出した独立成分の基底、である基準凹凸形状データを参照するステップと、
実際に計測した前記炭化室の炉壁凹凸計測データと前記基準凹凸形状データとの内積によって前記主成分のスコアまたは前記独立成分のスコアを算出することにより、前記炉壁凹凸計測データの代表指標を抽出するステップと、
前記代表指標を、クロスバリデーション法を用いた線形重回帰分析によりコークスの押出力の説明因子を最適化して構築したコークスの押出力の推定式の説明因子として用いるステップと、
前記代表指標を用いた推定式によりコークスの押出力を推定するステップと、
を含むことを特徴とするコークスの押出力推定方法。
【請求項２】
前記コークスの押出力の推定式の説明因子は、石炭化率，石炭化率のばらつき，流動度，前記炭化室の炉壁と前記コークスとの間のクリアランス，コークスの粒度，総炭化時間，装炭量，燃焼室温度，燃焼室温度のばらつき，および嵩密度のうち何れか一つ以上をさらに含むことを特徴とする請求項１に記載のコークスの押出力推定方法。
【請求項３】
コークス炉の炭化室から乾留終了後のコークスを押し出すか否かを判断するコークス炉の操業方法であって、
予め計測した前記炭化室の炉壁の凹凸形状を示す多数の炉壁凹凸計測データを、主成分分析することにより算出した主成分の基底、または前記多数の炉壁凹凸計測データを独立成分分析することにより算出した独立成分の基底、である基準凹凸形状データを参照するステップと、
実際に計測した前記炭化室の炉壁凹凸計測データと前記基準凹凸形状データとの内積によって前記主成分のスコアまたは前記独立成分のスコアを算出することにより、前記炉壁凹凸計測データの代表指標を抽出するステップと、
前記代表指標を、クロスバリデーション法を用いた線形重回帰分析によりコークスの押出力の説明因子を最適化して構築したコークスの押出力の推定式の説明因子として用いるステップと、
前記代表指標を用いた推定式によりコークスの押出力を推定するステップと、
前記推定されたコークスの押出力が所定の範囲であるか否かにより、前記コークスの押出作業の可否を判定するステップと、
を含むことを特徴とするコークス炉の操業方法。
【発明の詳細な説明】
【技術分野】
【０００１】
本発明は、コークス炉からコークスを押し出す際に必要な押出力を推定するコークスの押出力推定方法、およびコークス炉からコークスを押し出すか否かを判断するコークス炉の操業方法に関するものである。
【背景技術】
【０００２】
コークス炉は、燃焼室を介して交互に配列される複数の炭化室に順次石炭を装入し、各炭化室において１１００℃前後の高温で石炭の乾留を行い、乾留によって生成されたコークスを押出機によって各炭化室から押し出すことにより、コークスを製造する設備である。炭化室は、例えば幅が約０．３〜０．６ｍ、高さが約４〜８ｍ、長さが約１０〜２０ｍの密閉された炉であり、この炭化室に石炭が装入される。燃焼室は、例えば幅が約０．５〜１ｍであり高さおよび長さが炭化室とほぼ同一の大きさの炉であり、内部にガスを燃焼させることができるバーナー構造などが設置されている。すなわち、コークス炉は、燃焼室の内部でガスを燃焼させることにより発生した熱により、炭化室に装入された石炭を乾留する構成である。
【０００３】
コークス炉の操業において一定の稼動率を維持するためには、乾留によって生成されたコークスを炭化室から押出す作業をいかにスムーズに実行するかが鍵となる。一部の炭化室でコークスの押詰まりが発生し、補修のために燃焼室の温度を下げると、隣接する炭化室の温度が低下し、さらにその温度低下が周囲の炭化室に伝搬していくという悪循環が生じ、コークス炉全体の稼働率および生産性に多大な悪影響が及ぼされるからである。
【０００４】
そこで、コークス炉の操業における装炭、乾留、および押出などの作業のスケジュールは厳密に管理されている。コークスの押詰まりを発生させないためには、炭化室内石炭の乾留が完全に終了している必要があるからである。炭化室内の石炭（およびコークス）の特性は、乾留末期において、それまでの膨張方向から固化収縮方向に変化し、その後の置時間と呼ばれる数時間の間も収縮を続ける。コークス炉の操業における押出作業は、この収縮が十分に行われてから行うことにより、コークスを炭化室から押出す際の抵抗が減少し、押出しの際に詰まることなく排出可能となる。
【０００５】
一方、コークス炉では、稼動年数が長くなるにつれて、炭化室の炉壁に凹凸形状が生じる。この凹凸形状は、炭化室とコークスとの間の摩擦抵抗を増大し、スムーズな押出しを阻害する。従って、炭化室の炉壁の凹凸形状を監視することは極めて重要であるとされている。
【０００６】
特許文献１には、炉壁に付着したカーボンがコークスと炉壁との間の摩擦力に影響することに着目して、炉壁に付着するカーボンの量を推定し、推定結果に基づいて炭化室からコークスを押し出す際の押出力を推定する方法が記載されている。また、特許文献２には、石炭の配合を調整することによって炉壁とコークスとの間の間隙（クリアランス）を広げることにより、コークスと炉壁との間の摩擦力を抑制する方法が記載されている。
【先行技術文献】
【特許文献】
【０００７】
【特許文献１】特開２００２−１７３６８７号公報
【特許文献２】特開２００４−３５９９０１号公報
【発明の開示】
【発明が解決しようとする課題】
【０００８】
上記のように、コークスを押出す際の押詰りを回避し、効率的なコークス炉操業を行なうためには、炭化室の炉壁の凹凸形状を監視することが極めて重要である。しかしながら、例えば１０ｃｍ間隔で炭化室の炉壁の凹凸形状を計測した場合であっても、炭化室の１壁あたり１万点オーダーの計測点となってしまう。そのため、炭化室の炉壁の凹凸形状を計測したデータを、コークスの押出力を推定する因子として単純に利用することは、事実上不可能である。
【０００９】
本発明は、上記課題に鑑みてなされたものであって、その目的は、炭化室の炉壁の凹凸形状を計測した多数の計測点から成るデータから、炭化室のコークスの押出力を推定する際の説明因子を抽出し、コークスの押詰まりの抑制に供するコークスの押出力推定方法およびコークス炉の操業方法を提供することである。
【課題を解決するための手段】
【００１０】
上記課題を解決し、目的を達成するために、本発明にかかるコークスの押出力推定方法は、コークス炉の炭化室から乾留終了後のコークスを押出す際の押出力を推定するコークスの押出力推定方法であって、予め計測した前記炭化室の多数の炉壁凹凸計測データから統計的手法により算出された基準凹凸形状データを参照するステップと、実際に計測した前記炭化室の炉壁凹凸計測データから前記基準凹凸形状データに基づいて前記炉壁凹凸計測データの代表指標を抽出するステップと、前記代表指標をコークスの押出力の推定式の説明因子に反映させるステップと、前記代表指標を反映させた推定式によりコークスの押出力を推定するステップとを含むことを特徴とする。
【００１１】
上記課題を解決し、目的を達成するために、本発明にかかるコークス炉の操業方法は、コークス炉の炭化室から乾留終了後のコークスを押し出すか否かを判断するコークス炉の操業方法であって、予め計測した前記炭化室の多数の炉壁凹凸計測データから統計的手法により算出された基準凹凸形状データを参照するステップと、実際に計測した前記炭化室の炉壁凹凸計測データから前記基準凹凸形状データに基づいて前記炉壁凹凸計測データの代表指標を抽出するステップと、前記代表指標をコークスの押出力の推定式の説明因子に反映させるステップと、前記代表指標を反映させた推定式によりコークスの押出力を推定するステップと、前記推定されたコークスの押出力が所定の範囲であるか否かにより、前記コークスの押出作業の可否を判定するステップとを含むことを特徴とする。
【発明の効果】
【００１２】
本発明にかかるコークスの押出力推定方法によれば、炭化室の炉壁の凹凸形状を計測した多数の計測点から成るデータより、炭化室のコークスの押出力を推定する際の説明因子を抽出し、コークスの押詰まりの抑制に供するコークスの押出力を推定することができる。また、炭化室の炉壁の凹凸形状を計測した多数の計測点から成るデータより、炭化室のコークスの押出力を推定する際の説明因子を抽出してコークスの押出力を推定することにより、コークスの押詰まりが発生するのを抑制できる。
【図面の簡単な説明】
【００１３】
【図１】図１は、本発明の実施形態にかかるコークスの押出力推定方法およびコークス炉の操業方法の対象となるコークス炉の構成を示す斜視図である。
【図２】図２は、本発明の実施形態にかかるコークスの押出力推定方法およびコークス炉の操業方法の対象となるコークス炉の炭化室の構成を示す鉛直断面図である。
【図３】図３は、本発明の実施形態の説明に用いる炉壁凹凸計測データの例、およびその炉壁凹凸形状計測エリアを示す図である。
【図４】図４は、主成分分析に用いた５００サンプルの炉壁凹凸計測データのうち８個のサンプルを抜粋して示した図である。
【図５】図５は、５００サンプルの炉壁凹凸計測データに主成分分析を施し、第１主成分〜第５主成分の凹凸形状を示した図である。
【図６】図６は、第１主成分〜第５主成分の凹凸形状基底を用いて、図４に示されたサンプル６を再現する方法の概要を示す図である。
【図７】図７は、コークスの押出力を支配する因子の因果関係を示す図である。
【図８】図８は、本発明の実施形態にかかるコークスの押出力推定方法で用いる推定式を構築する方法の流れを示すフローチャートである。
【図９】図９は、本発明の実施形態にかかる押出力推定装置の概略構成を示す機能ブロック図である。
【図１０】図１０は、本発明の実施形態にかかる押出力推定装置と共に用いられる炉壁形状計測装置が炭化室内で炉壁の凹凸形状を計測する様子を示す概略図である。
【図１１】図１１は、本発明の実施形態にかかるコークスの押出力推定方法およびコークス炉の操業方法の手順を示すフローチャートである。
【図１２】図１２は、本発明の実施形態にかかる押出力の実測値と推定値とをプロットしたグラフである。
【発明を実施するための形態】
【００１４】
以下、図面を参照して、本発明の実施形態にかかるコークスの押出力推定方法およびコークス炉の操業方法について説明する。
【００１５】
〔コークス炉の構成〕
始めに、図１および２を参照して、本発明の実施形態にかかるコークスの押出力推定方法およびコークス炉の操業方法の対象となるコークス炉の構成について説明する。ただし、本発明の実施形態にかかるコークスの押出力推定方法およびコークス炉の操業方法の対象となるコークス炉は、図１および２に示す構成に限定されることはない。
【００１６】
図１は、本発明の実施形態にかかるコークスの押出力推定方法およびコークス炉の操業方法の対象となるコークス炉１の構成を示す斜視図である。図１に示すように、コークス炉１は、複数の炭化室２および燃焼室３を有する。炭化室２と燃焼室３とは、交互に配置され、燃焼室３の内部で燃焼ガスを燃焼させて発生した熱により、炭化室２に装入された石炭が乾留される構成となっている。
【００１７】
各炭化室２の天井部には、上昇管４および装炭口５が形成されている。複数の装炭口５は、コークス炉１の上部を走行する装炭車６によって運ばれた石炭を炭化室２内に装入するためのものである。上昇管４は、炭化室２内で乾留中の石炭から発生する副生ガスを回収する回収ラインである。なお、上昇管４により回収された副生ガスは、不純物を除去された後、燃焼室３で用いられる燃焼ガスまたは製鉄所内の他の加熱炉で用いられる燃焼ガスとして用いられる。
【００１８】
押出機７は、乾留後のコークスを炭化室２から押し出す装置である。押出機７には、押出ラム８が備えられ、この押出ラム８を炭化室２の入側窯口９に装入することにより、炭化室２内の赤熱コークスが出側窯口より押し出される。なお、本発明の実施形態にかかるコークスの押出力推定方法では、コークスの押出力の指標として、押出機７の押出ラム８の駆動モータに流れる電流値を用いる。押出機７の押出ラム８の駆動モータに流れる電流値は、押出ラム８の駆動モータの発生トルクに比例し、押出ラム８の駆動モータの発生トルクは、コークスが炭化室２から押出される際のコークスと炉壁との摩擦力によって発生する押出反力に直接的に対応するからである。また、コークスの押出力は、押出作業中に一定ではないが、押出力の最大値が直接的にコークスの押詰まりに関係する。よって、以下では、単にコークスの押出力と記載されていても、それは押出作業中におけるコークスの押出力の最大値を意味するものとする。
【００１９】
上述のように、押出機７により炭化室２から押し出されたコークスは、その後、ガイド車１０を経て消火車１１に受け渡され、消火車１１によって搬出される。
【００２０】
図２は、本発明の実施形態であるコークスの押出力推定方法およびコークス炉の操業方法の対象となるコークス炉１の炭化室の構成を示す鉛直断面図である。図２に示されるように、炭化室２は、鉛直方向に高い形状をしており、両側に設けられた燃焼室３から加熱される構造である。
【００２１】
炭化室２は、例えば幅が約０．３〜０．６ｍ、高さが約４〜８ｍ、長さが約１０〜２０ｍの密閉された炉であり、この炭化室２に石炭が装入される。燃焼室３は、例えば幅が約０．５〜１ｍであり高さおよび長さが炭化室２とほぼ同一の大きさの炉であり、内部にガスを燃焼させることができるバーナー構造などが設置されている。図２に示されるコークス炉は、燃焼室３の内部でガスを燃焼させることにより発生した熱により、炭化室２に装入された石炭が乾留される構成である。
【００２２】
図２に示されるように、炭化室２と燃焼室３とは、耐熱レンガ１２によって隔てられている。また、乾留後のコークスＣと耐熱レンガ１２との間には、コークスＣの収縮によって発生した間隙が存在している。炭化室２からコークスＣが押出される際に、コークスＣが耐熱レンガ１２と接触せずに押出すことができればよいのだが、実際にはコークスＣが耐熱レンガ１２と接触し、コークスＣの押出しに摩擦力が発生する。この際、耐熱レンガ１２の表面に凹凸形状がある場合、コークスＣの押出しの摩擦力がさらに増加する。これゆえに、コークスＣを押出す際の押詰りを回避し、効率的なコークス炉操業を行なうためには、炭化室２の炉壁の凹凸形状を監視することが極めて重要である。
【００２３】
一方、炭化室２の炉壁の凹凸形状を監視しても、その炉壁の凹凸形状を計測したデータは、あまりにも計測点が多いので、炭化室２の炉壁の凹凸形状を計測したデータを、コークスＣの押出力を推定する因子として単純に利用することは事実上不可能である。
【００２４】
そこで、本発明の実施形態にかかるコークスの押出力推定方法およびコークス炉の操業方法では、コークスの押出力推定の拠り所として重要であるが、計測点が１万点オーダーにもなってしまう炉壁凹凸計測データを数点の代表指標として変換および抽出することを考える。すなわち、変換後の数点の代表指標が、元の１万点オーダーの炉壁凹凸計測データと同程度の情報価値を備えるように情報抽出を行う。以下では、この情報抽出について説明を行う。
【００２５】
〔炉壁凹凸計測データの代表指標〕
図３は、本発明の実施形態の説明に用いる炉壁凹凸計測データの例およびその炉壁凹凸形状計測エリアを示す図である。図３に示されるように、本発明の実施形態の説明に用いる炉壁凹凸計測データの例は、炭化室２の入側窯口付近における高さ４ｍ×奥行き４ｍの領域について、１０ｃｍ間隔で炉壁凹凸形状を計測したデータである。図３に示されるグラフは、測定された炉壁の凹凸量を適当な数値を定めて規格化し、３Ｄ等高線グラフとして表示したものであり、紙面横方向が炭化室２の奥行き方向（左側が出側窯口、右側が入側窯口方向）であり、紙面縦方向が炭化室２の高さ方向（上側が実際の上方向）を表す。
【００２６】
上記領域の炉壁凹凸計測データは、高さ４ｍ×奥行き４ｍの領域を１０ｃｍ間隔で計測したものであるので、４０×４０＝１６００点もの数値データを含むことになる。図３に示されるように、炉壁凹凸計測データの例は、入側窯口よりに縦方向の凸部分および上部に凸部分が存在しておりコークスの押出力に対する影響が大きいことが想定されるが、４０×４０＝１６００点もの数値データを用いるのはあまりにも冗長すぎる。
【００２７】
そこで本発明の実施形態にかかるコークスの押出力推定方法では、予め計測した多数の炭化室２の炉壁形状から統計的手法により算出した基準凹凸形状を用い、炭化室２からコークスを押出す際の押出力を推定するための説明因子を抽出する。特に、以下ではこの統計的手法として主成分分析を利用する実施形態について説明する。
【００２８】
主成分分析を用いて炭化室２の炉壁形状から基準凹凸形状を算出するには、炭化室２の炉壁形状の計測データが多数必要となる。以下の説明で用いる実施例では、５００サンプルの計測データを用いて主成分分析を行う。しかしながら、本発明の実施は、計測データのサンプル数（５００）または計測間隔（１０ｃｍ）によって限定されるものではない。図４は、主成分分析に用いた５００サンプルの炉壁凹凸計測データのうち８個のサンプルを抜粋して示した図である。
【００２９】
図５は、上述のように、５００サンプルの炉壁凹凸計測データに対して主成分分析を施し、第１主成分〜第５主成分の凹凸形状基底を示した図である。
【００３０】
図５において左上に配される第１主成分の凹凸形状基底は、５００サンプルの炉壁凹凸計測データに最も共通して現れる凹凸形状を現している。また、第２主成分の凹凸形状基底は、５００サンプルから第１主成分の面形状成分を差し引いた残りの凹凸形状において、最も共通して現れる凹凸形状を現している。同様に、第３主成分以降もそれぞれ共通して現れる凹凸形状を現している。また、統計解析上、各主成分の凹凸形状基底は「直交」、つまり４０×４０＝１６００点上の同じ位置の凹凸量の積をとり、その積の全１６００点の位置に関して和を取ると０となる。つまり、どの主成分の凹凸形状基底もそれ以外の他の主成分の凹凸形状基底の線形結合では再現され得ない。
【００３１】
次に、上述のように主成分分析を用いて算出された第１主成分〜第５主成分の凹凸形状を用いて、炉壁凹凸計測データの例を再現することを考える。図６は、第１主成分〜第５主成分の凹凸形状を用いて、図４に示されたサンプル６の炉壁凹凸計測データを再現する方法の概要を示す図である。
【００３２】
図６図中の最上段は、第１主成分の凹凸形状基底のみを用いてサンプル６の炉壁凹凸計測データを再現することを試みた場合の再現データＤ１を示している。再現データＤ１は、第１主成分の凹凸形状基底を０．３０３倍したものであり、再現データＤ１の各点の再現誤差の２乗和が最も小さくなるという意味でサンプル６の炉壁凹凸計測データに形状が近い。この数値０．３０３は統計解析ではスコアと呼ばれる数値であり、サンプル６の炉壁凹凸計測データと第１主成分の凹凸形状基底との内積を算出することにより算出される。しかしながら、図からもわかるように、第１主成分の凹凸形状基底を用いるだけではサンプル６の炉壁凹凸計測データを上手く再現できていない。
【００３３】
図６図中の第２段は、第１主成分および第２主成分の凹凸形状基底を用いてサンプル６の炉壁凹凸計測データを再現することを試みた場合の再現データＤ２を示している。再現データＤ２は、第１主成分の凹凸形状基底を０．３０３倍したものと第２主成分の凹凸形状基底を−０．０５５倍したものとを足したものであり、再現データＤ２の各点の再現誤差の２乗和が最も小さくなるという意味でサンプル６の炉壁凹凸計測データに形状が近い。同様に、この数値−０．０５５はサンプル６の炉壁凹凸計測データと第２主成分の凹凸形状基底との内積を算出することにより算出される。しかしながら、図からもわかるように、第１主成分および第２主成分の凹凸形状基底を用いるだけではサンプル６の炉壁凹凸計測データを上手く再現できていない。
【００３４】
図６図中の第３段および最下段は、同様に、第１主成分〜第３主成分の凹凸形状基底を用いてサンプル６の炉壁凹凸計測データを再現することを試みた場合の再現データＤ３と、第１主成分〜第４主成分の凹凸形状基底を用いてサンプル６の炉壁凹凸計測データを再現することを試みた場合の再現データＤ４とを示している。図からもわかるように、第１主成分〜第３主成分の凹凸形状基底を用いるだけではサンプル６の炉壁凹凸計測データを上手く再現できていないが、第１主成分〜第４主成分の凹凸形状基底を用いるとサンプル６の炉壁凹凸計測データをかなりの精度で再現できている。
【００３５】
図６の例をまとめると、第１主成分〜第４主成分の各主成分の係数（スコア）の組（０．３０３，−０．０５５，−０．２３６，−０．３０３）は、サンプル６の炉壁凹凸計測データを代表する数値となり得るということである。本来４０×４０＝１６００点の各位置での凹凸量のデータが、僅か４つの係数で表されているので、情報が大幅に集約されたと考えることが出来る。したがって、本発明の実施形態にかかるコークスの押出力推定方法では、第１主成分〜第４主成分の各主成分の係数（スコア）を炉壁凹凸計測データの代表指標としてコークスの押出力の推定を行う。
【００３６】
〔コークスの押出力の説明因子〕
以下、上述の知見に基づいて、第１主成分〜第４主成分の各主成分の係数（スコア）をコークスの押出力の説明因子として用いた押出力の推定方法について説明する。
【００３７】
図７は、コークスの押出力（押出抵抗）を支配する説明因子の因果関係を示す図である。図７に示すように、コークスの押出力は、コークスの側面と炉壁との間のクリアランス，コークスを押し出した際にコークスが崩壊せずに形状を維持しようとする安定性（ケーキ安定性）、および炉壁の平滑度（炉壁凹凸）によって支配されていると考えられている。
【００３８】
クリアランスおよびケーキ安定性は、配合した炭の性状（膨張性，亀裂）および乾留条件（嵩密度，水分，粒度，乾留時間，炉温，炉温分布）によって左右される。より具体的には、クリアランスおよびケーキ安定性は、石炭化率、石炭化率のばらつき、流動度、クリアランス、粒度、総炭化時間、装炭量、燃焼室温度、燃焼室温度ばらつき、嵩密度によって左右される。一方、炉壁凹凸は、上述のように、炉壁凹凸計測データの代表指標である第１主成分〜第４主成分の各主成分の係数（スコア）により左右されると考えられる。
【００３９】
すなわち、本発明の実施形態にかかるコークスの押出力推定方法では、石炭化率、石炭化率のばらつき、流動度、クリアランス、粒度、総炭化時間、装炭量、燃焼室温度、燃焼室温度ばらつき、嵩密度の説明因子に加え、第１主成分〜第４主成分までに対応する４つのスコアを説明因子に加えることにより、コークスの押出力の推定式を算出する。
【００４０】
〔コークスの押出力の説明因子の最適化〕
ところで、上述のコークスの押出力の説明因子は、コークスの押出力に寄与することは判明しているものの、その影響度が異なることが予想される。つまり、上述のコークスの押出力の説明因子には、場合によっては全く寄与しない、若しくは、推定式構築の際に多重共線性などの問題で冗長な説明因子が含まれている可能性がある。そこで、本発明の実施形態にかかるコークスの押出力推定方法は、クロスバリデーション法を用いた線形重回帰分析により、コークスの押出力の説明因子の最適化し、コークスの押出力を推定する推定式を構築する。
【００４１】
図８は、本発明の実施形態にかかるコークスの押出力推定方法で用いる推定式を構築する方法の流れを示すフローチャートである。図８に示すように、本推定式を構築する方法では、始めに、押出力の実測値のデータを総炭化時間が所定時間以上である場合と所定時間未満である場合とにグループ分が行われる（ステップＳ１１）。そして、各グループについて押出力の実測値のデータが検証データと式構築データとに分割され（ステップＳ１２）、式構築データについて全ての説明因子を用いた線形重回帰分析を行うことによって押出力の推定式が構築される（ステップＳ１３）。
【００４２】
次に、構築された推定式を用いて検証データについて押出力の予測値が算出され（ステップＳ１４）、算出された予測値と実測値との誤差が予測誤差として算出され（ステップＳ１５）。次に、予測誤差が最小になるように順次線形重回帰分析を行う際の説明因子の数を減らしていくことによって、押出力を推定する上で最適な説明因子が決定される（ステップＳ１６）。そして、決定された最適な説明因子を用いて押出力の推定式が構築される（ステップＳ１７）。
【００４３】
〔押出力推定装置〕
次に、本発明の実施形態にかかるコークスの押出力推定方法を実施するために好適な押出力推定装置について説明する。
【００４４】
図９は、本発明の実施形態にかかる押出力推定装置の概略構成を示す機能ブロック図である。図１０は、本発明の実施形態にかかる押出力推定装置と共に用いられる炉壁形状計測装置が炭化室内で炉壁の凹凸形状を計測する様子を示す概略図である。
【００４５】
図９に示されるように、本発明の実施形態にかかる押出力推定装置１３は、炉壁形状計測装置１４と入力装置１５とからの入力を受けてコークスの押出力を推定する装置である。また、本発明の実施形態にかかる押出力推定装置１３は、スコア算出手段１６と、基準凹凸形状データ１７と、押出力推定手段１８と、説明因子データ１９と、押出可否判定手段２０とを備えている。
【００４６】
炉壁形状計測装置１４は、押出ラム８に装着された状態で炭化室２に挿入され、炭化室２の炉壁の凹凸形状を炭化室２の内部から計測する装置である。図１０に示されるように、炉壁形状計測装置１４は、自己（つまり炉壁形状計測装置１４）と右側の炉壁（具体的には右側炉壁の耐熱レンガ１２）との距離Ｒ、および、自己（つまり炉壁形状計測装置１４）と左側の炉壁（具体的には左側炉壁の耐熱レンガ１２）との距離Ｌを計測しながら、炭化室２内を進行することにより、炭化室２の炉壁の凹凸形状を計測する。
【００４７】
図９の説明に戻る。スコア算出手段１６は、炉壁形状計測装置１４からの炉壁凹凸計測データと基準凹凸形状データ１７とから第１主成分〜第４主成分の各主成分の係数（スコア）を算出する手段である。スコア算出手段１６が行うスコアの算出方法は、上述のとおりである。すなわち、炉壁形状計測装置１４からの炉壁凹凸計測データと第１主成分〜第４主成分の凹凸形状基底との内積を算出することにより行う。
【００４８】
基準凹凸形状データ１７は、上述のように予め計測した多数の炉壁凹凸計測データから主成分分析により算出した第１主成分〜第４主成分の凹凸形状基底に対応する基準凹凸形状である。したがって、基準凹凸形状データ１７は、事前に計測した多数の炉壁凹凸計測データを記憶しておくことでも、主成分分析により算出した第１主成分〜第４主成分の凹凸形状基底に対応する基準凹凸形状のみを記憶しておくことでも実現し得る。
【００４９】
押出力推定手段１８は、スコア算出手段１６により算出された第１主成分〜第４主成分の各主成分のスコアと、オペレータが入力装置１５を介して入力した操業ごとのコークスの押出力の説明因子と、押出力推定装置１３が保持している説明因子データ１９とから、コークスの押出力を推定する手段である。上述のように、コークスの押出力は、配合した炭の性状（膨張性，亀裂）の説明因子、乾留条件（嵩密度，水分，粒度，乾留時間，炉温，炉温分布）の説明因子、および、炉壁の凹凸形状の説明因子により説明される。したがって、押出力推定手段１８は、炉壁の凹凸形状の説明因子としてスコア算出手段１６により算出された第１主成分〜第４主成分の各主成分のスコアを用い、配合した炭の性状の説明因子および乾留条件の説明因子として入力装置１５からの入力および押出力推定装置１３が保持している説明因子データ１９を用いて、コークスの押出力を推定するものである。
【００５０】
押出可否判定手段２０は、押出力推定手段１８により推定されたコークスの押出力に基づいて、コークスを炭化室２から押出す作業をするべきか否かの判定を行う手段である。コークスの押出力は、総炭化時間（つまりコークスの押出作業を行う時間）に従い変化をする。そこで、押出可否判定手段２０は、コークスの押出力が所定の範囲内であるか否かを判定することにより、コークスの押出し作業が安全に行えるか否かを判定する。さらに、押出可否判定手段２０は、コークスの押出力が最も低くなる時刻（すなわち最も抵抗が少なくコークスを押出せる時刻）を判定することが好ましい。
【００５１】
押出可否判定手段２０により判定された結果は、表示装置２１に出力され、オペレータがコークスの押出作業を行うか否かの判断に活用される。なお、表示装置２１には、押出力推定手段１８により推定されたコークスの押出力が表示され、オペレータがそのコークスの押出力からコークスの押出作業を行うか否かの判断をする構成も可能である。その場合、押出可否判定手段２０は省略され得る。
【００５２】
〔コークスの押出力推定方法およびコークス炉の操業方法〕
次に、図１１を参照しながら、本発明の実施形態にかかるコークスの押出力推定方法およびコークス炉の操業方法を説明する。以下では、本発明の実施形態にかかる押出力推定装置１３の機能ブロック図を引用しながら、本発明の実施形態にかかるコークスの押出力推定方法およびコークス炉の操業方法を説明するが、本発明の実施形態にかかるコークスの押出力推定方法およびコークス炉の操業方法の実施が、この押出力推定装置１３の構成により限定されるものではない。
【００５３】
図１１は、本発明の実施形態にかかるコークスの押出力推定方法およびコークス炉の操業方法の手順を示すフローチャートである。なお、本発明の実施形態にかかるコークスの押出力推定方法は、図１１に示されるステップＳ２６までの手順であり、本発明の実施形態にかかるコークス炉の操業方法は、図１１に示される最後のステップＳ２７までの手順である。記載を容易ならしめるために、以下では、本発明の実施形態にかかるコークスの押出力推定方法およびコークス炉の操業方法の手順を同一の図１１を参照しながら説明する。
【００５４】
本発明の実施形態にかかるコークスの押出力推定方法およびコークス炉の操業方法では、最初に、炉壁形状計測装置１４が炭化室２の炉壁の凹凸形状を計測する（ステップＳ２１）。この炉壁形状計測装置１４が計測する炉壁凹凸計測データは、上述のように、例えば１万点オーダーの数値データを含み、そのままではコークスの押出力の推定には実用的ではないデータである。
【００５５】
次に、押出力推定装置１３のスコア算出手段１６が、基準凹凸形状データ１７を参照する（ステップＳ２２）。この基準凹凸形状データ１７は、上述のように予め計測した多数の炉壁凹凸計測データから主成分分析により算出した第１主成分〜第４主成分の凹凸形状基底に対応する基準凹凸形状が保存されている。
【００５６】
そして、押出力推定装置１３のスコア算出手段１６は、炉壁形状計測装置１４からの炉壁凹凸計測データと基準凹凸形状データ１７とから第１主成分〜第４主成分の各主成分のスコアを算出する（ステップＳ２３）。このスコアの算出方法は、炉壁形状計測装置１４からの炉壁凹凸計測データと第１主成分〜第４主成分の凹凸形状との内積を算出することにより行われる。
【００５７】
その後、押出力推定装置１３の押出力推定手段１８が、スコア算出手段１６により算出された第１主成分〜第４主成分の各主成分のスコアをコークスの押出力の推定式に反映させる（ステップＳ２４）。このコークスの押出力の推定式は、上述のように、クロスバリデーション法を用いた線形重回帰分析により、コークスの押出力の説明因子の最適化して求めた押出力を推定する推定式である。このコークスの押出力の推定式は、配合した炭の性状（膨張性，亀裂）の説明因子、乾留条件（嵩密度，水分，粒度，乾留時間，炉温，炉温分布）の説明因子、および、炉壁の凹凸形状の説明因子を含んでいるので、押出力推定装置１３の押出力推定手段１８は、スコア算出手段１６により算出された第１主成分〜第４主成分の各主成分のスコアを炉壁の凹凸形状の説明因子として用いることで、コークスの押出力の推定式に反映させる。
【００５８】
なお、上記ステップＳ２１〜Ｓ２３は、本発明の実施形態にかかるコークスの押出力推定方法およびコークス炉の操業方法における検査フェーズにおける手順である。すなわち、上記ステップＳ２１〜Ｓ２３は、毎回の操業毎に実施する必要はなく、定期的な検査において実施して、その結果を押出力推定装置１３が保持しておけばよい。
【００５９】
一方、本発明の実施形態にかかるコークスの押出力推定方法およびコークス炉の操業方法における操業フェーズでは、押出力推定手段１８が、操業毎の説明因子をコークスの押出力の推定式に反映させる（ステップＳ２５）。コークスの押出力の推定式は、炉壁の凹凸形状の説明因子の他に、石炭化率、石炭化率のばらつき、流動度、クリアランス、粒度、総炭化時間、装炭量、燃焼室温度、燃焼室温度ばらつき、嵩密度などの説明因子を含む。そこで、押出力推定手段１８は、入力装置１５を介したオペレータの入力および押出力推定装置１３が保持する説明因子データを参照して、操業毎の説明因子をコークスの押出力の推定式に反映させる。
【００６０】
その後、押出力推定手段１８は、説明因子が反映されたコークスの押出力の推定式を用いてコークスの押出力を推定する（ステップＳ２６）。本発明の実施形態にかかるコークスの押出力推定方法では、このステップＳ２６にて処理を終了し、推定されたコークスの押出力が表示装置２１に表示される。
【００６１】
一方、本発明の実施形態にかかるコークス炉の操業方法では、オペレータまたは押出力推定装置１３の押出可否判定手段２０が、押出力推定手段１８により推定されたコークスの押出力に基づき、押出作業の可否を判定する（ステップＳ２７）。
【００６２】
〔押出力の推定精度〕
最後に、図１２を参照しながら、本発明の実施形態にかかるコークスの押出力推定方法の推定精度の検討を行う。図１２（ａ）は、本発明の実施形態にかかるコークスの押出力推定方法にしたがい第１主成分〜第４主成分の各主成分のスコアを説明因子に加えた押出力の推定を行った場合の押出力の実測値と推定値とをプロットしたグラフである。一方、図１２（ｂ）は、第１主成分〜第４主成分の各主成分のスコアを説明因子に加えない押出力の推定を行った場合の押出力の実測値と推定値とをプロットしたグラフである。
【００６３】
図１２（ａ）および（ｂ）を比較すると解るように、第１主成分〜第４主成分の各主成分のスコアを説明因子に加えた方が推定精度は向上している。なお、第１主成分〜第４主成分の各主成分のスコアを説明因子に加えた場合の相関係数はｒ＾２＝０．８２であり、第１主成分〜第４主成分の各主成分のスコアを説明因子に加えない場合の相関係数はｒ＾２＝０．６１である。
【００６４】
本実施形態では、石炭化率、石炭化率のばらつき、流動度、クリアランス、粒度、総炭化時間、装炭量、燃焼室温度、燃焼室温度ばらつき、嵩密度の説明因子に加え、第１主成分〜第４主成分までに対応する４つのスコアを説明因子に用いた後に線形重回帰分析を施されている。図１２（ａ）および（ｂ）を比較すると、第１主成分〜第４主成分までに対応する４つのスコアは、線形重回帰分析を施したコークスの押出力の推定精度を向上させることが解る。このことは、第１主成分〜第４主成分までに対応する４つのスコアが、縦軸の押出力と単なる擬似相関の関係ではなく、上述の説明因子とは独立した新たな説明因子であることを意味している。
【００６５】
以上より、本発明の実施形態は、予め計測した炭化室２の多数の炉壁凹凸計測データから主成分分析により凹凸形状基底を算出し、実際に計測した炭化室２の炉壁凹凸計測データと凹凸形状基底との内積を算出することにより炉壁凹凸計測データの代表指標を抽出し、代表指標をコークスの押出力の推定式の説明因子に反映し、その推定式によりコークスの押出力を推定するので、炭化室２の炉壁の凹凸を計測した多数の計測点から成るデータより、炭化室２のコークスの押出力を推定する際の説明因子を抽出し、コークスの押詰まりの抑制に供するコークスの押出力を推定することができる。
【００６６】
また、本発明の実施形態は、予め計測した炭化室２の多数の炉壁凹凸計測データから主成分分析により凹凸形状基底を算出し、実際に計測した炭化室２の炉壁凹凸計測データと凹凸形状基底との内積を算出することにより炉壁凹凸計測データの代表指標を抽出し、代表指標をコークスの押出力の推定式の説明因子に反映し、その推定式によりコークスの押出力を推定し、推定されたコークスの押出力が所定の範囲であるか否かにより、コークスの押出作業の可否を判定するので、炭化室の炉壁の凹凸を計測した多数の計測点から成るデータより、炭化室のコークスの押出力を推定する際の説明因子を抽出して効率的にコークスの押出力を推定することにより、コークスの押詰まりが発生することを抑制できる。
【００６７】
以上、本発明者によってなされた発明を適用した実施の形態について説明したが、本実施形態による本発明の開示の一部をなす記述および図面により本発明は限定されることはない。例えば、図１１に示すコークスの押出力推定方法の各ステップの実行命令をコンピュータプログラムで記述することによって、図１１に示すコークスの押出力の推定方法の各ステップをコンピュータに実行させるようにしてもよい。また、上記説明では、炉壁凹凸計測データの代表指標として主成分分析による主成分のスコアを用いたが、独立成分分析による独立成分のスコアを用いることによっても同様の効果が得られる。このように、本実施形態に基づいて当業者などによりなされる他の実施の形態、実施例および運用技術などは全て本発明の範疇に含まれる。
【符号の説明】
【００６８】
１  コークス炉
２  炭化室
３  燃焼室
４  上昇管
５  装炭口
６  装炭車
７  押出機
８  押出ラム
９  入側窯口
１０  ガイド車
１１  消火車
１２  耐熱レンガ
１３  押出力推定装置
１４  炉壁形状計測装置
１５  入力装置
１６  スコア算出手段
１７  基準凹凸形状データ
１８  押出力推定手段
１９  説明因子データ
２０  押出可否判定手段
２１  表示装置
【図１】
0005935493.tif 000002
【図７】
0005935493.tif 000003
【図８】
0005935493.tif 000004
【図９】
0005935493.tif 000005
【図１０】
0005935493.tif 000006
【図１１】
0005935493.tif 000007
【図１２】
0005935493.tif 000008
【図２】
0005935493.tif 000009
【図３】
0005935493.tif 000010
【図４】
0005935493.tif 000011
【図５】
0005935493.tif 000012
【図６】
0005935493.tif 000013